(57)【要約】【課題】良好な滑り抑制効果のある樹脂成形品をもちいたベンチを提供する。【解決手段】樹脂成形品の表面部の合成樹脂材料に熱可塑性エラストマーを混合することにより、特別な後加工を必要とせず、表面の風合いを損なわない良好な滑り抑制効果のある樹脂成形品を得ることができる。この樹脂成形品をベンチの素材として利用すれば、従来の滑り抑制材料のように表面に凹凸がないため汚れも溜まりにくく見た目も衛生的にも良好で、かつ表面の風合いも損なわないベンチを提供することが出来る。またバリアフリー型の座部が前方に傾斜したタイプのベンチにおいても、熱可塑性エラストマーの滑り抑制効果により、着座時にも体がずり落ちることなく、安定良く快適に座ることが出来る。【選択図】      図４
2004208771.tif 000002
【特許請求の範囲】
【請求項１】
少なくとも表面部が熱可塑性エラストマーを含む２種以上の合成樹脂材料からなる樹脂成形品を用いて形成したことを特徴とするベンチ。
【請求項２】
樹脂成形品は、心材上に熱可塑性エラストマーを含む２種以上の合成樹脂材料からなる表面部を形成してなることを特徴とする請求項１に記載のベンチ。
【請求項３】
表面部に木質材料が混入されていることを特徴とする請求項１又は２に記載のベンチ。
【請求項４】
樹脂成形品は、少なくとも座部に用いられ、該座部の座面が前方に向かって下り勾配で傾斜していることを特徴とする請求項１〜３のいずれか１項に記載のベンチ。
【発明の詳細な説明】
【０００１】
【発明の属する技術分野】
本発明は、樹脂成形品を用いて形成されたベンチに関するものである。
【０００２】
【従来の技術】
合成樹脂を用いて形成されている樹脂成形品を使用した製品は、天然の木材に比べ、腐食が発生せず、磨耗性も優れ、耐久性も格段に良いことから、現在では、手すりや柵、公園の遊歩道、床材等、幅広く使われている。また、木質感や強度を向上させるために、木質成分を原料に混合したものも多い。（例えば、特許文献１参照。）このような成形品は、木材のように、経年によって腐食しないので朽ちて見た目が悪化したり強度が低下することもなく木質感を維持することが出来るため、屋外構造物の素材としても優れている。公園などのベンチなどに用いれば、朽ちることがないので清潔感もあり、また汚れが付着したときにも素材に染み込むこともなく、拭き取りにより容易に除去することが出来る。
【０００３】
ベンチは、公園やバス停、駅のホーム、歩道等に設置されているが、近年、バリアフリーという考えが浸透し、高齢者や身体障害者等にも使いやすいベンチが考案されている。このベンチは座部が前方に向かって下りの傾斜になっており、座っている人が立ち上がる場合に、少ない力で立ち上がることが出来るよう工夫されている。（たとえば特許文献２）
【０００４】
【特許文献１】
特開２０００−３０１６７０公報
【特許文献２】
特開平１１−８９６７１公報
【０００５】
【発明が解決しようとする課題】
しかしながら、合成樹脂を用いた成形品は一般に滑り性が高く、ベンチなどに用いた場合、人が座ったときに座部が滑るために体が安定せず不快感を感じたり、時には滑って危険なことがある。特にバリアフリー型の前傾タイプのベンチでは、座部が傾斜しているため、座っているときに座部との接触部が滑ると、前方へ押し出されるため、着席者が非常に不快感を感じる恐れがある。
【０００６】
これを解消するために、たとえばエンボス加工やサンディング加工のような物理的な凹凸を表面に形成させることで滑り性を抑えたり、表面に塗装を施すなどして滑り性を抑えてきた。
【０００７】
しかし、表面にエンボス加工などの凹凸を形成させる方式は、製品成形後に加熱しながらの凹凸形成加工が必要となるため、手間がかかるとともに、熱硬化性樹脂の成形品には不向きであったり、たとえ可能であっても、専用の金型が必要であったり、凹凸形成条件も非常に細かい配慮が必要である。
【０００８】
また、サンディング加工により滑り抑制をする方式は簡易ではあるが、サンディングの程度の制御が難しく、仕上がりや肌触りが変化しないように一様に処理するには、細心の注意が必要であった。またサンディング加工の際に粉塵が発生し、周囲への環境影響や健康被害等が懸念され、消耗品も多く、費用がかかる。塗装により滑り性を抑える場合は、塗布、乾燥工程など工程が極端に増加し、せっかくの成形品の表面の風合いを損ねてしまう恐れもある。
【０００９】
また、ベンチは特に人が直接触れる部分が多い構造物であり、座る際に特にその表面の汚れ等が気になるものである。例えばエンボス加工や筋状の溝加工などにより形成させた凹凸などは汚れがたまりやすく、汚れがたまると、見た目にも不快感があり、衛生的にも好ましくない。また拭き取る際も、汚れが詰まったりすることが考えられる。
【００１０】
そこで本発明は上記の如き問題点に鑑みてなされたものであり、特別な後加工を必要とせず、表面の風合いを損なわない良好な滑り抑制効果のある樹脂成形品をもちいたベンチを提供せんとするものである。
【００１１】
【課題を解決するための手段】
上記課題を解決するために、本発明者は鋭意研究した結果、樹脂成形品の表面樹脂層に熱可塑性エラストマーを配合し、本樹脂成形品をベンチの素材として用いることにより、風合いが損なわれることなく良好に滑りが抑制されたベンチを提供できることを知得し、本発明を完成するに至った。
【００１２】
上記目的を達成するために、本発明は次のような構成としている。すなわち、少なくとも表面部が熱可塑性エラストマーを含む２種以上の合成樹脂材料からなる樹脂成形品を用いて形成したことを特徴とするものである。
【００１３】
熱可塑性エラストマーは、ゴム弾性特性を有しており、滑り抑制効果が高い。熱可塑性エラストマーを樹脂層に混合し、表層に存在するようにしておくことで、良好な滑りの抑制効果が得られる。エラストマーを原料段階で、他の原料樹脂と混合したものを原料として成形すれば、表面に均一にエラストマーを分散させることが出来るため、滑り抑制性能も良好に発現され、外観や手触り、風合いなども非常に良好となる。また表面にエラストマーが強固に担持されるため、耐久性も高い。
【００１４】
熱可塑性エラストマーには、スチレン系エラストマー、オレフィン系エラストマー、塩化ビニル系エラストマー等があるが、その種類は特に限定されるものではなく、エラストマーと共に使用される樹脂材料によって、適当なものを選定すればよい。但し、成形性や廃棄時における環境への影響等を考慮すると、オレフィン系エラストマーを用いるのが好ましい。
【００１５】
また、熱可塑性エラストマーとともに用いられる合成樹脂材料は特に限定されるものではないが、オレフィン系樹脂、ポリ塩化ビニル、ＡＢＳ樹脂、ポリアミド、アクリル樹脂等が好適に用いられ、その中でも、特にオレフィン系樹脂が良い。オレフィン系樹脂には、ポリエチレン、ポリプロピレン、ポリブテン、ポリイソプレン、エチレン酢酸ビニル共重合体などがあり、環境ホルモンや、燃焼したときのダイオキシンの発生などがないため優れている。
【００１６】
樹脂成形品の成形方法は、特に限定されるものではなく、押出成形や射出成形などが、適用できるが、好ましくは、長尺の成形品を連続して形成できる押出成形がよい。
【００１７】
また、樹脂成形品は、芯材上に熱可塑性エラストマーを含む２種以上の合成樹脂材料からなる表面部を形成してなることを特徴とするものである。
【００１８】
エラストマーの配合は、滑り抑制効果のためであり表面層のみで良い。そのため、複層構造にして、最表面層のみにエラストマーを配合すれば、他原料に比べ高価であるエラストマーの配合量を減らしコストを抑えることができる。心材は、特に限定されるものではなく、アルミ型材などの金属などであってもよいが、合成樹脂層であれば、二層押出成形を用いて、表面部層と内部層とを同時に形成することができる。
【００１９】
また、熱可塑性エラストマーが含まれている表面部は、熱可塑性エラストマーの配合量が６０ｗｔ％以下であることが好ましく、さらに好ましくは、５〜４０ｗｔ％が良い。エラストマーは、少量でも混合されていれば効果が発現する。使用するベンチの条件により、必要な滑り抑制効果は異なるので、必要に応じてエラストマーの配合比を変化させればよい。たとえば、バリアフリー型の前傾ベンチであれば、その前傾角度が大きい場合は、エラストマーの配合料を増やして滑り抑制効果を高めればよいし、前傾角度が小さい場合は、エラストマーの量は少量でも十分に滑り抑制効果を発揮できる。
【００２０】
しかしながら、エラストマーの配合量が過量であると原料の滑り性が低下し、成形時に流動性が悪くなるため成形性が低下し、表面の質感や触感が悪化するため、好ましくは、エラストマーの配合量は上記範囲内とするのがよい。
【００２１】
また、表面部に木質材料が混入されていることを特徴とするものである。樹脂材料に、木粉などの木質成分を混合することにより、見た目に木質感のある風合いや模様を現出させることができるとともに、強度が向上し、熱収縮・膨張率も小さく抑えることができる。また、木粉の配合と適量の熱可塑性エラストマーの配合により、樹脂成形品にありがちな冷たい感触もなく、あたたかみのある触感を付与することができる。さらに、適度な滑りの抑制効果を発揮するので、座り心地のよい良好なベンチを提供することが出来る。
【００２２】
心材上に熱可塑性エラストマーを含む表面部を形成する場合で、内部の心材を合成樹脂層とする場合は、内部合成樹脂層にも木粉を混合しておくとよい。木粉を加えることにより、強度を向上させることができ、熱収縮・膨張率を小さく抑えることができる。
【００２３】
さらに、ベンチは、特に人が直接見たり接触する部分が多い構造物であり、見た目も重要な要素である。また、本発明では、素材自体に滑り抑制効果があり、エンボス加工や溝加工などが施してないため、窪みに汚れが溜まることもなく、清潔感もあり素材の風合いも損なわない。また汚れたときにも簡単にふき取ることができる。
【００２４】
また、合成樹脂混合物は、合成樹脂原料と木質成分とが予め混合されてペレット化されたものを、押出成形するとよい。このとき、熱可塑性エラストマー以外の合成樹脂材料と木質成分を混合して予めペレット化して、該ペレットと熱可塑性エラストマーペレットを混合して押出成形してもよいし、熱可塑性エラストマーとそれ以外の合成樹脂材料とに、それぞれ別々に木質成分を混合して、それぞれペレット化したのち、ペレット同士を混合して押出成形してもよい。予め、樹脂材料と木質材料とを混合しておくことにより、木質成分と樹脂成分とが十分に親和することができ、また、木質成分が全体に均一に分散するため、樹脂成形品の強度が格段に向上し、外観や手触りなどの木質感や強度を向上させることができる。
【００２５】
また、樹脂成形品は、少なくとも座部に用いられ、該座部の座面が前方に向かって下り勾配で傾斜していることを特徴とするものである。少なくともベンチの座部に滑り抑制の効果を付与すれば、座っているときに体がずれたりする不快感を軽減することができる。ベンチに直接接触するものは、合成繊維などの衣服であるため、特に滑りやすい。特に、高齢者や身体障害者等にも使いやすいバリアフリー型のベンチは、座っている人が立ち上がる場合に少ない力で立ち上がることが出来るようにベンチの座部が前方に向かって下りの傾斜になっているため、からだがずれやすく不安定であるため、滑り抑制効果を付与することにより、安全かつ快適で、高齢者や身体障害者にも優しいバリアフリー対応のベンチを提供することができる。
【００２６】
【発明の実施の形態】
本発明の実施の形態について、図面と実施例に基づき以下に具体的に説明する。図１および図２は樹脂成形品であり、ベンチの素材となるものである。図１は、熱可塑性エラストマーを含む合成樹脂材料を成形して樹脂成形品である。また、図２は、心材上に熱可塑性エラストマーを含む合成樹脂層が形成された樹脂成形品であり、心材も合成樹脂層としたものである。すなわち、図２の樹脂成形品は、内部層と表面部との２層の樹脂層があり、表面部に熱可塑性エラストマーが配合されており、2層押出成形により形成された樹脂成形品である。
【００２７】
樹脂成形品表面の滑り抑制効果を実施例にて示す。表面部に熱可塑性エラストマーを混合した二層押出成形により形成された樹脂成形品２について滑り抑制効果を測定した。本成形品２の心材である内部樹脂層２２は、ＨＤＰＥ１００部、木粉３０部、炭酸カルシウム２０部となる配合組成にした原料をミキサーで混合し、ペレット化した合成樹脂材料を用いた。また、表面部層２１には、ＨＤＰＥを１００部、木粉を３０部、炭酸カルシウムを２０部、顔料を５部となるように原料を配合してペレット化したものに、さらにそのオレフィン系エラストマーペレットを実施例に記載の所定の重量％となるように配合した合成樹脂材料を用いた。これらの材料を内部層と表面部層の二層になるように押出成形した。
【００２８】
（実施例１）表面部層のオレフィン系エラストマーが２０ｗｔ％となるように配合された樹脂成形品。
（実施例２）表面部層のオレフィン系エラストマーが３０ｗｔ％となるように配合された樹脂成形品。
（実施例３）表面部層のオレフィン系エラストマーが５０ｗｔ％となるように配合された樹脂成形品。
（実施例４）表面部層のオレフィン系エラストマーが６０ｗｔ％となるように配合された樹脂成形品。
（実施例５）表面部層のオレフィン系エラストマーが６５ｗｔ％となるように配合された樹脂成形品。
（比較例１）実施例３の表面部層にオレフィン系エラストマーを含まない樹脂成形品。
【００２９】
上記実施例１〜５及び比較例１の成形品に関して、図３に示す振り子式滑り抵抗試験機３を用い、滑り抵抗値を測定した。振り子試験機は台座３１上に振り子３２が取り付けてある。成形品１は測定時に動かないように固定して設置する。滑り抵抗値を測定する滑り片３３はちょうど振り子が最下部に来たときに成形品１の上面と触れ合うような位置に振り子の先に取り付ける。所定の高さより振り子３２を自然落下により振り下げ、振り下げられた相手材料は、最下部で成形品１と接触し、逆方向に振り上がる。このとき、成形品の相手材料との接触面が滑り易ければ、振り子が高く振り上がり、滑りにくい即ち滑り抵抗が大きければ、振りあがり高さは抑えられる。振り上がり方向には、目盛り板３４が取り付けてあり、振り子の振り上がった最高点が表示される仕組みになっている。目盛りを読むことで滑り抵抗値を知ることができ、滑り抵抗値が大きいほど、滑り抵抗性は大きくなる。
【００３０】
前記の実施例１及び比較例２の成形品に関して、滑り抵抗値を測定した結果を表１に示す。
【００３１】
【表１】
2004208771.tif 000003
【００３２】
熱可塑性エラストマーを混合することで、良好な滑り抑制効果が発現しているが、エラストマーを過剰に混合すると成形性が悪くなるため、配合量は６０ｗｔ％以下とすることが好ましい。また、５０ｗｔ％以上加えてもあまり滑り抵抗値は増加しない。したがって、配合するエラストマーの量は、さらに好ましくは５〜４０ｗｔ％とするのが良い。
【００３３】
図４、５には、これらの樹脂成形品を素材に用いたベンチの一例を示す。図４は、バリアフリー型のベンチであり、座部４１が前方に向かって下方に傾斜している。熱可塑性エラストマーを用いて滑りを抑制した樹脂成形品は少なくと、ベンチの座部に用いられていれば良いが、背もたれ部分４２やひじ掛け部４３にも用いられていても良い。座部の角度Ａは前方に向かって下方へ、１度から１５度程度が好ましい。また座部の傾斜角度によってエラストマーの混合量を変えるようにしてもよい。傾斜が大きくなるほど、エラストマーの混合量をふやすようにすれば、座ったときに角度が大きくてもずり落ちないようにすることができる。
【００３４】
実施例１〜５及び比較例に係わる成形品を用いて上記バリアフリー型のベンチの座部を形成し、座部の角度Ａを１０度とした上でポリエステル製の衣服を着用した人間に座って貰い、官能評価を行った。その結果を表２に示す。
【００３５】
【表２】
2004208771.tif 000004
【００３５】
表２に示す官能評価においては、滑り抵抗値に示された数値以上にエラストマーを配合した効果が顕著に示されている。
【００３６】
【発明の効果】
上述の如く、樹脂成形品の表面部の合成樹脂材料に熱可塑性エラストマーを混合することにより、特別な後加工を必要とせず、表面の風合いを損なわない良好な滑り抑制効果のある樹脂成形品を得ることができる。この樹脂成形品をベンチの素材として利用すれば、従来の滑り抑制材料のように表面に凹凸がないため汚れも溜まりにくく見た目も衛生的にも良好で、かつ表面の風合いも損なわないベンチを提供することが出来る。またバリアフリー型の座部が前方に傾斜したタイプのベンチにおいても、熱可塑性エラストマーの滑り抑制効果により、着座時にも体がずり落ちることなく、安定良く快適に座ることが出来る。
【図面の簡単な説明】
【図１】本発明に係わる樹脂成形品の実施の一例を示すものである。
【図２】本発明に係わる樹脂成形品の実施の一例を示すものである。
【図３】本発明に係わる測定方法の一例を示すものである。
【図４】本発明に係わる実施の一例を示すものである。
【図５】本発明に係わる実施の一例を示すものである。
【符号の説明】
Ａ    座部の角度
１    成形品
２    成形品
２１  表面部層
２２  心材（内部層）
３    振り子式滑り抵抗試験機
３１  台座
３２  振り子
３３  滑り片
３４  目盛り板
４    ベンチ
４１  座部
４２  背もたれ部
４３  ひじ掛け部
【図１】
2004208771.tif 000005
【図２】
2004208771.tif 000006
【図３】
2004208771.tif 000007
【図４】
2004208771.tif 000008
【図５】
2004208771.tif 000009